(57)【特許請求の範囲】
【請求項１】
下記の一般式（ａ）で表わされるモノマー単位と、一般式（ｂ）で表わされるモノマー単位を含有する共重合体を成分とすることを特徴とする液晶ポリマー。
一般式（ａ）：
0003875616.tif 000023
（ただし、Ｒ１は水素又はメチル基、ｍは１〜６の整数、Ｘ１はＣＯ２基又はＯＣＯ基であり、ｐ及びｑは１又は２で、かつｐ＋ｑ＝３を満足する。）
一般式（ｂ）：
0003875616.tif 000024
（ただし、Ｒ２は水素又はメチル基、ｎは１〜６の整数、Ｘ２はＣＯ２基又はＯＣＯ基、Ｘ３は−ＣＯ−Ｒ３又は−Ｒ４であり、そのＲ３は
0003875616.tif 000025
Ｒ４は
0003875616.tif 000026
であり、Ｒ５は下記のものである。）
0003875616.tif 000027
【請求項２】
請求項１において、一般式（ａ）で表わされるモノマー単位６０〜９５重量％と、一般式（ｂ）で表わされるモノマー単位４０〜５重量％からなる共重合体を成分とする液晶ポリマー。
【請求項３】
請求項１又は２において、８０℃以上のガラス転移温度を有し、かつそのガラス転移温度以上の所定温度範囲でグランジャン配向のコレステリック液晶相を呈する液晶ポリマー。
【請求項４】
請求項１〜３の一において、可視光域の光に対して円偏光二色性を示す固化層を形成する液晶ポリマー。
【発明の詳細な説明】
【０００１】
【発明の技術分野】
本発明は、円偏光二色性の光学素子の形成に好適な液晶ポリマーに関する。
【０００２】
【背景技術】
従来、低分子量体からなる液状のコレステリック液晶をガラス等の基板間に配向状態で封入してなる円偏光二色性の光学素子が知られていた。これは、液晶分子の螺旋軸が光学素子に対して垂直なグランジャン配向したものであり、当該螺旋軸に対して平行に入射する（入射角０度）自然光の内、ある波長域の光を右（又は左）円偏光として反射し、残りを左（又は右）円偏光として透過する。その反射光の波長λは、式：λ＝ｎ・ｐで決定され（式中、ｎは液晶の平均屈折率、ｐはコレステリック相の螺旋ピッチである）、反射円偏光の左右は、コレステリック相の螺旋状態で決定されて螺旋の旋回方向と一致する。
【０００３】
前記した円偏光二色性の光学素子は、透過光と分離された反射光も利用できる可能性があり、ポリビニルアルコール等の延伸フィルムに二色性染料等を吸着させてなる、吸収ロスを生じる偏光板の代替品として期待されている。
【０００４】
しかしながら、従来の円偏光二色性光学素子には、前記したように液状のコレステリック液晶を挟持するための基板を併用する必要があるため厚くて重いものとなり、液晶表示装置の軽量性や薄型性等を阻害する問題点があった。またコレステリック液晶の配向状態、例えばピッチが温度等で変化しやすい問題点もあった。
【０００５】
一方、コレステリック系の液晶ポリマーも知られているが（特開昭５５−２１４７９号公報、米国特許明細書第５３３２５２２号）、低分子量体の如くに良好な配向状態のフィルム等の固化物を得ることが困難であったり、配向処理に数時間等の長時間を要したり、ガラス転移温度が低く耐久性不足で実用性に乏しかったりして、いずれの場合にもフィルム等の固化状態のものからなる円偏光二色性光学素子を得ることは困難であった。
【０００６】
【発明の技術的課題】
本発明は、成膜性に優れグランジャン配向を良好なモノドメイン状態で形成できて、その配向処理を数分間等の短時間で達成でき、ガラス状態に安定して固定化できて耐久性や保存安定性に優れる円偏光二色性光学素子を形成でき、そのコレステリック相の螺旋ピッチを容易に制御できて、薄くて軽くピッチ等の配向状態が実用温度で変化しにくい固化物を形成できる液晶ポリマーを得ることを課題とする。
【０００７】
【課題の解決手段】
本発明は、下記の一般式（ａ）で表わされるモノマー単位と、一般式（ｂ）で表わされるモノマー単位を含有する共重合体を成分とすることを特徴とする液晶ポリマーを提供するものである。
一般式（ａ）：
0003875616.tif 000002
（ただし、Ｒ１は水素又はメチル基、ｍは１〜６の整数、Ｘ１はＣＯ２基又はＯＣＯ基であり、ｐ及びｑは１又は２で、かつｐ＋ｑ＝３を満足する。）
一般式（ｂ）：
0003875616.tif 000003
（ただし、Ｒ２は水素又はメチル基、ｎは１〜６の整数、Ｘ２はＣＯ２基又はＯＣＯ基、Ｘ３は−ＣＯ−Ｒ３又は−Ｒ４であり、そのＲ３は
0003875616.tif 000004
Ｒ４は
0003875616.tif 000005
であり、Ｒ５は下記のものである。）
0003875616.tif 000006
【０００８】
【発明の効果】
前記の液晶ポリマーを用いて、良好なモノドメイン状態のグランジャン配向の膜を成膜性よく容易に形成でき、その配向処理も数分間等の短時間で達成できてガラス状態に安定して固定化でき、そのコレステリック相の螺旋ピッチも容易に制御できて可視光域で円偏光二色性を示す固化物も容易に形成でき、その固化物からなる薄くて軽く、耐久性や保存安定性に優れてピッチ等の配向状態が実用温度で変化しにくい円偏光二色性光学素子を効率よく形成することができる。
【０００９】
【発明の実施形態】
本発明の液晶ポリマーは、下記の一般式（ａ）で表わされるモノマー単位と、一般式（ｂ）で表わされるモノマー単位を含有する共重合体を成分とするものである。
【００１０】
一般式（ａ）：
0003875616.tif 000007
（ただし、Ｒ１は水素又はメチル基、ｍは１〜６の整数、Ｘ１はＣＯ２基又はＯＣＯ基であり、ｐ及びｑは１又は２で、かつｐ＋ｑ＝３を満足する。）
【００１１】
一般式（ｂ）：
0003875616.tif 000008
（ただし、Ｒ２は水素又はメチル基、ｎは１〜６の整数、Ｘ２はＣＯ２基又はＯＣＯ基、Ｘ３は−ＣＯ−Ｒ３又は−Ｒ４であり、そのＲ３は
0003875616.tif 000009
Ｒ４は
0003875616.tif 000010
であり、Ｒ５は下記のものである。）
0003875616.tif 000011
【００１２】
前記の一般式（ａ）、一般式（ｂ）で表わされるモノマー単位を形成しうるアクリル系モノマーは、適宜な方法で合成することができる。ちなみに、式（ａ１）で表わされるアクリル系モノマーの合成例を下記に示した。
【００１３】
0003875616.tif 000012
【００１４】
すなわち前記においては、先ずエチレンクロロヒドリンと４−ヒドロキシ安息香酸を、ヨウ化カリウムを触媒としてアルカリ水溶液中で加熱還流させてヒドロキシカルボン酸を得た後、それをアクリル酸又はメタクリル酸と脱水反応させて（メタ）アクリレートとし、その（メタ）アクリレートを４−シアノ−４'−ヒドロキシビフェニルでＤＣＣ（ジシクロヘキシルカルボジイミド）とＤＭＡＰ（ジメチルアミノピリジン）の存在下にエステル化することにより目的物の（ａ１）を得ることができる。
【００１５】
また、式（ｂ１）で表わされるアクリル系モノマーの合成例を下記に示した。
0003875616.tif 000013
【００１６】
前記においては、先ずヒドロキシアルキルハライドと４−ヒドロキシ安息香酸を、ヨウ化カリウムを触媒としてアルカリ水溶液中で加熱還流させてヒドロキシカルボン酸を得た後、それをアクリル酸又はメタクリル酸と脱水反応させて（メタ）アクリレートとしその（メタ）アクリレートを、４位にＲ３基含有のＣＯ基を有するフェノールでＤＣＣとＤＭＡＰの存在下にエステル化することにより目的物の（ｂ１）を得ることができる。
【００１７】
なお４位にＲ３基含有のＣＯ基を有するフェノールは、例えば下記の如く、先ずクロロ蟻酸メチルと４−ヒドロキシ安息香酸をアルカリ水溶液中で反応させてカルボン酸とし、それをオキサリルクロリドで酸クロライドとした後、ピリジン／テトラヒドロフラン中でＨ−Ｒ３と反応させてＲ３基を導入し、ついでそれをアンモニア水で処理して保護基を除去することにより得ることができる。
0003875616.tif 000014
【００１８】
上記した式（ｂ１）の合成において、最終工程で加える次の化合物
0003875616.tif 000015
を、下記のものに代えることにより式（ｂ２）で表されるアクリル系モノマーを得ることができる。
0003875616.tif 000016
【００１９】
すなわち、ヒドロキシカルボン酸を（メタ）アクリル酸と脱水反応させて（メタ）アクリレートとした後、その（メタ）アクリレートを４位に不斉炭素基を有するフェノールでＤＣＣとＤＭＡＰの存在下にエステル化することにより目的物の（ｂ２）を得ることができる。
【００２０】
なお４位に不斉炭素基を有するフェノールは、例えば下記の如く、４−ヒドロキシベンズアルデヒドと（Ｓ）−（−）−１−フェニルエチルアミンをトルエン中で共沸脱水することにより得ることができる。
0003875616.tif 000017
【００２１】
従って一般式（ａ）、一般式（ｂ）で表わされるモノマー単位を形成しうる他のアクリル系モノマーも、目的の導入基を有する適宜な原料を用いて上記に準じて合成することができる。
【００２２】
光学素子の形成に用いうる液晶ポリマーは、上記した一般式（ａ）で表わされるモノマー単位の１種又は２種以上と、一般式（ｂ）で表わされるモノマー単位の１種又は２種以上とが共重合したものである。その共重合割合は、一般式（ｂ）で表わされるモノマー単位の含有率が過多では液晶性に乏しくなり、過少ではコレステリック液晶性に乏しくなることより、一般式（ａ）で表わされるモノマー単位６０〜９５重量％、一般式（ｂ）で表わされるモノマー単位４０〜５重量％が好ましい。
【００２３】
共重合体の分子量は、過少では成膜性に乏しくなり、過多では液晶としての配向性、モノドメイン化に乏しくなって均一な配向状態を形成しにくくなることより、重量平均分子量に基づき２千〜１０万、就中２．５千〜５万が好ましい。
【００２４】
共重合体の調製は、例えばラジカル重合方式、カチオン重合方式、アニオン重合方式などの通例のアクリル系モノマーの重合方式に準じて行うことができる。なおラジカル重合方式を適用する場合、各種の重合開始剤を用いうるが、就中アゾビスイソブチロニトリルや過酸化ベンゾイルなどの分解温度が高くもなく、かつ低くもない中間的温度で分解するものが好ましく用いられる。
【００２５】
共重合体は、その一般式（ｂ）で表わされるモノマー単位の含有率に基づいてコレステリック液晶のピッチが変化する。図１、図２に当該含有率と円偏光二色性を示す中心波長との関係を例示した。なお図１におけるグラフは、共重合体のモノマー成分に後記実施例における化学式で表わされる（ａ２）と（ｂ３）を、図２の場合は（ａ２）と（ｂ６）を用いたものである。円偏光二色性を示す波長は、当該ピッチで決定されることより、一般式（ｂ）で表わされるモノマー単位の含有率の制御で円偏光二色性を示す波長を調節することができる。従って後記する実施例の如く、可視光域の光に対して円偏光二色性を示す光学素子も容易に得ることができる。
【００２６】
共重合体は、その１種、又は２種以上を混合して光学素子の形成に用いることができる。円偏光二色性を示す波長域の異なる２種以上の共重合体を混合することによっても、円偏光二色性を示す波長域を調節することができる。本発明においては、得られる光学素子の耐久性や、ピッチ等の配向特性の実用時における温度変化等に対する安定性、ないし無変化性などの点よりガラス転移温度が８０℃以上の液晶ポリマーとしたものが光学素子の形成に好ましく用いうる。
【００２７】
なお本発明においては、上記した一般式（ａ）又は一般式（ｂ）で表わされるモノマー単位の１種又は２種以上からなる、その一般式に基づいたホモ型ポリマーを一般式（ａ）系のポリマーと一般式（ｂ）系のポリマーとの混合系の液晶ポリマーとして光学素子の形成に用いることもできる。その混合割合や分子量等については上記した共重合体に準じることができる。
【００２８】
円偏光二色性を示す光学素子の形成は、従来の配向処理に準じた方法で行いうる。ちなみにその例としては、基板上にポリイミドやポリビニルアルコール等からなる配向膜を形成してそれをレーヨン布等でラビング処理した後、その上に液晶ポリマーを展開してガラス転移温度以上、等方相転移温度未満に加熱し、液晶ポリマー分子がグランジャン配向した状態でガラス転移温度未満に冷却してガラス状態とし、当該配向が固定化された固化層を形成する方法などがあげられる。
【００２９】
前記の基板としては、例えばトリアセチルセルロースやポリビニルアルコール、ポリイミドやポリアリレート、ポリエステルやポリカーボネート、ポリスルホンやポリエーテルスルホン、エポキシ系樹脂の如きプラスチックからなるフイルム、あるいはガラス板などの適宜なものを用いうる。基板上に形成した液晶ポリマーの固化層は、基板との一体物としてそのまま光学素子に用いうるし、基板より剥離してフィルム等からなる光学素子として用いることもできる。
【００３０】
液晶ポリマーの展開は、加熱溶融方式によってもよいし、溶剤による溶液として展開することもできる。その溶剤としては、例えば塩化メチレンやシクロヘキサノン、トリクロロエチレンやテトラクロロエタン、Ｎ−メチルピロリドンやテトラヒドロフランなどの適宜なものを用いうる。展開は、バーコーターやスピナー、ロールコーターなどの適宜な塗工機にて行うことができる。
【００３１】
形成する液晶ポリマーの固化層の厚さは、薄すぎると円偏光二色性を示しにくくなり、厚すぎると均一配向性に劣って円偏光二色性を示さなかったり、配向処理に長時間を要することなどより、０．５〜２０μm、就中１〜１０μmが好ましい。なお光学素子の形成に際しては、当該共重合体以外のポリマーや安定剤、可塑剤などの無機や有機、あるいは金属類などからなる種々の添加剤を必要に応じて配合することができる。
【００３２】
単層の液晶ポリマー固化層では通例、円偏光二色性を示す波長域に限界がある。その限界は通常、約１００nmの波長域に及ぶ広いものであるが、液晶表示装置等に適用する光学素子を得る場合には可視光の全域で円偏光二色性を示すことが望まれる。
【００３３】
前記の場合、異なる波長の光に対して円偏光二色性を示す液晶ポリマーの固化層を積層することで、円偏光二色性を示す波長域を拡大することができる。かかる積層化は、当該波長域の拡大のほか、斜め入射光の波長シフトに対処する点などにも有利である。積層化は、反射円偏光の中心波長が異なる組合せで２層以上積層することができる。積層に際しては、粘着剤などを用いて各界面での表面反射損の低減を図ることが好ましい。
【００３４】
ちなみに、反射円偏光の中心波長が３００〜９００nmの液晶ポリマー固化層を同じ方向の円偏光を反射する組合せで、かつ選択反射の中心波長が異なる、就中それぞれ５０nm以上異なる組合せで用いて、その２〜６種類を積層することで広い波長域で円偏光二色性を示す光学素子を形成することができる。なお同じ方向の円偏光を反射するものの組合せとする点は、各層で反射される円偏光の位相状態を揃えて各波長域で異なる偏光状態となることを防止し、反射層等を介して反射円偏光を再利用する場合にその効率の向上を目的とする。
【００３５】
光学素子は、その円偏光二色性に基づいて入射光を左右の円偏光に分離して透過光及び反射光として供給し、視野角の広さに優れ、視角変化に対する光学特性の変化が小さくて、斜め方向からも直接観察される直視型等の液晶表示装置などの種々の装置に好ましく適用することができる。特に反射層等を介して反射円偏光を再利用することで光の利用効率の向上を図ることができ、大面積化等も容易であることより液晶表示装置等におけるバックライトシステムなどとして好ましく用いうる。
【００３６】
【実施例】
実施例１
0003875616.tif 000018
【００３７】
前記の化学式（ａ２）で表わしたモノマー３３．９重量部（８２ミリモル）と化学式（ｂ３）で表わしたモノマー９．１６重量部（１８ミリモル）をテトラヒドロフラン４３０mlに加熱溶解させ、５５〜６０℃に安定させて反応器内部を窒素ガスで置換し、酸素不存在下にアゾビスイソブチロニトリル０．５重量部を溶解したテトラヒドロフラン溶液５mlを滴下して６時間重合処理し、その反応液をジエチルエーテル３０００ml中に撹拌下に徐々に注いで白色ポリマーの沈殿物を得、それを遠心分離後乾燥してさらに２回、再沈精製し重量平均分子量７０００の共重合体を得た。この共重合体は、ガラス転移温度が８８℃で、等方相転移温度が２２５℃であり、その間の温度でコレステリック構造を示すものであった。
【００３８】
厚さ５０μmのトリアセチルセルロースフィルムに厚さ約０．１μmのポリビニルアルコール層を設け、それをレーヨン布でラビング処理し、その処理面に前記共重合体の１０重量％塩化メチレン溶液をバーコーターにて塗工し、乾燥後１４０℃で１５分間加熱配向処理して室温にて放冷して液晶ポリマーの配向をガラス状態に固定化した。この液晶ポリマーの厚さは２μmであり、トリアセチルセルロースフィルムとの一体物からなるフィルム状の光学素子は、鏡面的に青色光を反射する円偏光二色性を示し、その反射光は波長４１０〜４８５nmの左円偏光であった。なお当該光学素子の透過特性を図３に示した。
【００３９】
実施例２
化学式（ａ２）のモノマー３６．３重量部（８８ミリモル）、化学式（ｂ３）のモノマー６．１１重量部（１２ミリモル）の割合で用いたほかは実施例１に準じて重量平均分子量７５００の共重合体を得、光学素子を得た。この共重合体は、ガラス転移温度が９２℃で、等方相転移温度が２４０℃であり、その間の温度でコレステリック構造を示すものであった。また光学素子は、鏡面的に赤色光を反射する円偏光二色性を示し、その反射光は波長５８０〜６９５nmの左円偏光であった。なお当該光学素子の透過特性を図４に示した。
【００４０】
実施例３
実施例１及び実施例２に準じて得た共重合体を０．４７／０．５３（実施例１／実施例２）の比率で混合し、それを用いて実施例１に準じ光学素子を得た。この混合系の液晶ポリマーからなる光学素子は、鏡面的に緑色光を反射する円偏光二色性を示し、その反射光は波長４８０〜５８５nmの左円偏光であった。なお当該光学素子の透過特性を図５に示した。
【００４１】
実施例４
0003875616.tif 000019
【００４２】
化学式（ａ２）のモノマー１６．５重量部（４０ミリモル）、前記の化学式（ａ３）のモノマー１７．１重量部（４０ミリモル）、及び（ｂ４）のモノマー９．１８重量部（２０ミリモル）の割合で用いたほかは実施例１に準じて重量平均分子量１１５００の共重合体を得た。この共重合体は、ガラス転移温度が１０５℃で、等方相転移温度が２３８℃であり、その間の温度でコレステリック構造を示すものであった。
【００４３】
一方、前記の共重合体を用いて実施例１に準じ１５０℃、１５分間の配向処理条件で厚さ３μmの液晶ポリマー固化層を形成して光学素子を得た。この光学素子は、鏡面的に赤黄色光を反射する円偏光二色性を示し、その反射光は波長５６５〜６７５nmの右円偏光であった。なお、当該光学素子の透過特性を図６に示した。
【００４４】
実施例５
下記の化学式（ａ４）のモノマー３６．３重量部（８５ミリモル）、及び（ｂ５）のモノマー９．０９重量部（１５ミリモル）の割合で用いたほかは実施例１に準じて重量平均分子量２１０００の共重合体を得た。この共重合体は、ガラス転移温度が９５℃で、等方相転移温度が２１５℃であり、その間の温度でコレステリック構造を示すものであった。
【００４５】
0003875616.tif 000020
【００４６】
一方、前記の共重合体を用いて実施例１に準じ厚さ５μmの液晶ポリマー固化層を形成して光学素子を得た。この光学素子は、鏡面的に赤色光を反射する円偏光二色性を示し、その反射光は波長５９０〜６９５nmの右円偏光であった。なお、当該光学素子の透過特性を図７に示した。
【００４７】
実施例６
実施例１，２，３に準じて得た光学素子をアクリル系粘着層を介し積層して、波長４１０〜６９０nmの範囲で円偏光二色性を示す光学素子を得た。この光学素子の透過特性を図８に示した。
【００４８】
前記の光学素子に、ポリカーボネートからなる２枚の延伸フィルムの積層体からなる１／４波長板をアクリル系粘着層を介し積層し、それに自然光を入射させたところ、ＮＢＳ方式に基づく色変化△ａｂは３で、非常に小さいものであった。また、この１／４波長板付設の光学素子を８０℃、１０００時間の加熱試験、又は６０℃、９０％ＲＨ、１０００時間の湿熱試験に供したところ、いずれの試験においても光学特性や外観など変化が殆ど認められず、耐久性に優れるものであった。
【００４９】
実施例７
0003875616.tif 000021
【００５０】
上記化学式（ａ２）で表わしたモノマー３１．８重量部（７７ミリモル）と前記の化学式（ｂ６）で表わしたモノマー１０．２重量部（２３ミリモル）をテトラヒドロフラン４１５mlに加熱溶解させたほかは実施例１に準じて、重量平均分子量７３００、ガラス転移温度８５℃、等方相転移温度２１５℃で、その間の温度でコレステリック構造を示す共重合体を得、それを用いて実施例１に準じ、１５０℃で５分間加熱配向処理する方式で、鏡面的に青色光を反射する円偏光二色性を示し、反射光の波長が４１０〜４８５nmの左円偏光である光学素子を得た。その光学素子の透過特性を図９に示した。
【００５１】
実施例８
化学式（ａ２）のモノマー３５．５重量部（８６ミリモル）、化学式（ｂ６）のモノマー６．２０重量部（１４ミリモル）の割合で用いたほかは実施例７に準じて重量平均分子量７１００の共重合体を得、光学素子を得た。この共重合体は、ガラス転移温度が８９℃で、等方相転移温度が２３０℃であり、その間の温度でコレステリック構造を示すものであった。また光学素子は、鏡面的に赤色光を反射する円偏光二色性を示し、その反射光は波長５８０〜６９５nmの左円偏光であった。その光学素子の透過特性を図１０に示した。
【００５２】
実施例９
実施例７及び実施例８に準じて得た共重合体を０．４７／０．５３（実施例７／実施例８）の比率で混合し、それを用いて実施例７に準じ光学素子を得た。この混合系の液晶ポリマーからなる光学素子は、鏡面的に緑色光を反射する円偏光二色性を示し、その反射光は波長４８０〜５８５nmの左円偏光であった。その光学素子の透過特性を図１１に示した。
【００５３】
実施例１０
実施例７，８，９に準じて得た光学素子をアクリル系粘着層を介し積層して、波長４１０〜６９０nmの範囲で円偏光二色性を示す光学素子を得た。この光学素子の透過特性を図１２に示した。
【００５４】
前記の光学素子に、ポリカーボネートからなる２枚の延伸フィルムの積層体からなる１／４波長板をアクリル系粘着層を介し積層し、それに自然光を入射させたところ、ＮＢＳ方式に基づく色変化△ａｂは３で、非常に小さいものであった。また、この１／４波長板付設の光学素子を８０℃、１０００時間の加熱試験、又は６０℃、９０％ＲＨ、１０００時間の湿熱試験に供したところ、いずれの試験においても光学特性や外観など変化が殆ど認められず、耐久性に優れるものであった。
【００５５】
比較例
下記の化学式（Ｃ）のモノマー３９．０重量部（８０ミリモル）、及び（Ｄ）のモノマー９．１４重量部（２０ミリモル）の割合で用いたほかは実施例１に準じて重量平均分子量１８０００の共重合体を得た。この共重合体は、ガラス転移温度が７１℃で、等方相転移温度が２０５℃であり、その間の温度でコレステリック構造を示すものであった。
0003875616.tif 000022
【００５６】
一方、前記の共重合体を用いて実施例１に準じ液晶ポリマー固化層の形成を試みたが、均一配向物を得ることができず、厚さ３μmの液晶ポリマー層も鏡面的な反射は示さず、拡散反射を示して円偏光二色性は不充分なものであった。この光学素子の透過特性を図１３に示した。なお当該拡散反射は、均一なグランジャン配向が形成されていないためであると考えられる。
【図面の簡単な説明】
【図１】一般式（ｂ）のモノマー単位の含有率と円偏光二色性を示す中心波長との関係を示したグラフ
【図２】他の、一般式（ｂ）のモノマー単位の含有率と円偏光二色性を示す中心波長との関係を示したグラフ
【図３】透過特性を示したグラフ
【図４】他の透過特性を示したグラフ
【図５】さらに他の透過特性を示したグラフ
【図６】さらに他の透過特性を示したグラフ
【図７】さらに他の透過特性を示したグラフ
【図８】さらに他の透過特性を示したグラフ
【図９】さらに他の透過特性を示したグラフ
【図１０】さらに他の透過特性を示したグラフ
【図１１】さらに他の透過特性を示したグラフ
【図１２】さらに他の透過特性を示したグラフ
【図１３】さらに他の透過特性を示したグラフ
【図１】
0003875616.tif 000028
【図２】
0003875616.tif 000029
【図３】
0003875616.tif 000030
【図４】
0003875616.tif 000031
【図５】
0003875616.tif 000032
【図６】
0003875616.tif 000033
【図７】
0003875616.tif 000034
【図８】
0003875616.tif 000035
【図９】
0003875616.tif 000036
【図１０】
0003875616.tif 000037
【図１１】
0003875616.tif 000038
【図１２】
0003875616.tif 000039
【図１３】
0003875616.tif 000040